(57)【特許請求の範囲】
【請求項１】
支持体上に、ワックスおよびポリマーを主成分とする離型層および着色インク層を順次積層してなる熱転写記録媒体において、前記離型層におけるワックスとポリマーの重量比率が８０：２０〜５０：５０で、かつポリマーがポリスチレン系熱可塑性エラストマーと、該ポリスチレン系熱可塑性エラストマーのゴム相とのみ相溶する熱可塑性樹脂とからなり、該熱可塑性樹脂が石油樹脂およびテルペン樹脂の少なくとも１種からなることを特徴とする熱転写記録媒体。
【請求項２】
前記ポリスチレン系熱可塑性エラストマーのゴム相とのみ相溶する熱可塑性樹脂が脂肪族系石油樹脂からなることを特徴とする請求項１記載の熱転写記録媒体。
【請求項３】
前記ポリスチレン系熱可塑性エラストマーがポリスチレン−ポリイソプレン−ポリスチレンブロック共重合体からなることを特徴とする請求項１または２記載の熱転写記録媒体。
【請求項４】
前記ポリスチレン−ポリイソプレン−ポリスチレンブロック共重合体の３００％モジュラスが１ＭＰｓ以下であることを特徴とする請求項３記載の熱転写記録媒体。
【発明の詳細な説明】
【０００１】
【発明の属する技術分野】
本発明は、種々のラベル紙等の紙ベースからコート紙まで広い媒体に対して鮮明な画像を形成することができる熱転写記録媒体に関する。
【０００２】
【従来の技術】
熱転写記録方式は、メンテナンスの容易さや装置をコンパクトにできることから、ワードプロセッサー、ファクシミリ、ラベルプリンター等で広く使用されている。なかでも近年は、物流管理等に利用されるバーコードの記録に熱転写記録方式が広く利用されている。
【０００３】
バーコードの記録に使用されるための記録画像には、こすれ等により欠落しないこと（耐擦性が強いこと）およびバーコードを構成するバーの幅・長さを正確に記録できることが要求される。
【０００４】
そこで従来技術では、インク画像の耐擦性を向上するため、支持体と着色インク層との間に設ける離型層を針入度の小さいワックスを主成分とすることが行なわれている。しかし、このようなワックスは、硬くてもろいため、支持体から着色インクが脱落する、いわゆるインク落ちが発生しやすい。そこで柔軟性に富んだ樹脂等を添加してインク落ちを防いでいる。
【０００５】
【発明が解決しようとする課題】
インク落ちを防止するため離型層に樹脂成分を添加した結果、離型層の凝集力が大きくなり、離型層の加熱部分と非加熱部分との境が破断しにくくなる。そのため、印字時に大きな剥離音がしたり、加熱部分と非加熱部分の境で破断せず、非加熱部分が加熱部分と同時に転写してしまう、いわゆる面状剥離が生じることとなる。
【０００６】
本発明は以上の問題点を解決すること、すなわちカルナバワックスやキャンデリラワックス等の針入度の小さいワックスを主成分とした離型層に樹脂成分を添加してインク落ちを防ぎ、かつ剥離音や面状剥離のない鮮明な記録ができる熱転写記録媒体を提供するものである。
【０００７】
【課題を解決するための手段】
すなわち本発明は、（１）支持体上に、ワックスおよびポリマーを主成分とする離型層および着色インク層を順次積層してなる熱転写記録媒体において、前記離型層におけるワックスとポリマーの重量比率が８０：２０〜５０：５０で、かつポリマーがポリスチレン系熱可塑性エラストマーと、該ポリスチレン系熱可塑性エラストマーのゴム相とのみ相溶する熱可塑性樹脂とからなり、該熱可塑性樹脂が石油樹脂およびテルペン樹脂の少なくとも１種からなることを特徴とする熱転写記録媒体に関する。
【０００８】
さらに本発明は、（２）前記ポリスチレン系熱可塑性エラストマーのゴム相とのみ相溶する熱可塑性樹脂が脂肪族系石油樹脂からなることを特徴とする前記（１）項記載の熱転写記録媒体に関する。
【０００９】
さらに本発明は、（３）前記ポリスチレン系熱可塑性エラストマーがポリスチレン−ポリイソプレン−ポリスチレンブロック共重合体からなることを特徴とする前記（１）項または（２）項記載の熱転写記録媒体に関する。
【００１０】
さらに本発明は、（４）前記ポリスチレン−ポリイソプレン−ポリスチレンブロック共重合体の３００％モジュラスが１ＭＰｓ以下であることを特徴とする前記（３）項記載の熱転写記録媒体に関する。
【００１１】
【発明の実施の形態】
本発明は、支持体上に、ワックスおよびポリマーを主成分とする離型層と着色インク層を順次積層してなる熱転写記録媒体において、前記離型層におけるポリマーがポリスチレン系熱可塑性エラストマーと該ポリスチレン系熱可塑性エラストマーのゴム相とのみ相溶する熱可塑性樹脂からなり、該熱可塑性樹脂が石油樹脂およびテルペン樹脂の少なくとも１種からなることを特徴とする。
【００１２】
前記離型層のポリマー成分をポリスチレン系熱可塑性エラストマーと該ポリスチレン系熱可塑性エラストマーのポリスチレン相には相溶せずゴム相にのみ相溶する熱可塑性樹脂とすることで、ポリスチレン系熱可塑性エラストマーのゴム相が可塑化され、またエラストマー中のポリスチレン相の占める体積が低下しエラストマー中のポリスチレン相が持つ充填剤効果が低下する。このことにより離型層中のポリマー成分の引張応力が低下する。以上の構成を取り、インク層の引張応力が充分低下しているため、インク層が加熱部分と非加熱部分の境で転写時に容易に破断するため鮮明な記録がえられる。
【００１３】
また、前記離型層のワックスとポリマーの重量比率は８０：２０〜５０：５０が好ましく、それよりワックスが多いと支持体へのインク保持力が低下するため支持体からのインク脱落が発生する。一方ワックスがそれより少ないと転写層の強度が上がり過ぎ、印字感度の低下や剥離音が大きくなる。
【００１４】
また、前記ポリスチレン系熱可塑性エラストマーのゴム相とのみ相溶する熱可塑性樹脂成分としては、石油樹脂およびテルペン樹脂の少なくとも１種が用いられる。
【００１５】
ここで、ある樹脂が前記ポリスチレン系熱可塑性エラストマーのゴム相とのみ相溶するか否かはつぎのようにして調べることができる。ポリスチレン系熱可塑性エラストマーのゴム相に対応するホモポリマーまたはポリスチレン相に対応するホモポリマーのそれぞれに対し、相溶性を調べたい樹脂を１：１の重量比の割合で両者が溶解するトルエン等の溶剤に溶かす。これをスライドガラス上に流し、室温乾燥してフィルムを作成する。このフィルムが透明であれば、その相と相溶していると判断し、白濁していれば、不相溶と判断する。
【００１６】
以下、本発明の熱転写記録媒体を詳細に説明する。
【００１７】
支持体としては、熱転写記録媒体の支持体として一般に用いられているものがとくに制限なく使用でき、たとえばポリエステルフィルム、ポリイミドフィルム等のフィルムのほか、コンデンサー紙等のペーパー類が使用できる。
【００１８】
支持体の背面側（サーマルヘッドと摺接する側）には、スティッキング防止を主目的として耐熱滑性層を設けてもよい。このような耐熱滑性層は、たとえばシリコーン樹脂、フッ素樹脂、ニトロセルロース等のセルロース系樹脂等を用いて形成することができる。
【００１９】
離型層に用いるワックス成分としては、熱転写記録媒体の感熱転写性着色インク層に用いられるものと同様なものが使用でき、たとえばカルナバワックス、キャンデリラワックス、ライスワックス、木ロウ、蜜ロウ等の天然ワックス、パラフィンワックス、マイクロクリスタリンワックス等の石油系ワックス、ポリエチレンワックス等の合成ワックス等があげられる。印字の耐擦性を考慮するばあいは針入度（ＪＩＳ  Ｋ  ２２３５）が２以下のもの、たとえばカルナバワックス、キャンデリラワックス等が好ましい。
【００２０】
離型層に用いるポリスチレン系熱可塑性エラストマーとしては、ポリスチレン−ポリブタジエン−ポリスチレンブロック共重合体（ＳＢＳ）、ポリスチレン−ポリイソプレン−ポリスチレンブロック共重合体（ＳＩＳ）、ポリスチレン−ポリイソブチレン−ポリスチレンブロック共重合体、ポリスチレン−ポリエチレン／ブチレン−ポリスチレンブロック共重合体（Ｓ−ＥＢ−Ｓ）、ポリスチレン−ポリエチレン／プロピレン−ポリスチレンブロック共重合体（Ｓ−ＥＰ−Ｓ）等があげられる。とくにエラストマーの３００％モジュラスが１ＭＰｓ以下のものが好ましい。エラストマーの３００％モジュラスが１ＭＰｓより大きいと、ポリマー成分の引張応力が充分に下がらない惧れがあり、引張応力が高いと印字時の剥離音や面状剥離の発生の要因となる。前記ブロック共重合体の中では、ＳＩＳが好ましく、とくに３００％モジュラスが１ＭＰｓ以下のＳＩＳが好ましい。
【００２１】
離型層のポリスチレン系熱可塑性エラストマーのゴム相とのみ相溶する熱可塑性樹脂としては、石油樹脂およびテルペン樹脂の少なくとも１種が用いられ、α−ピネン重合体、β−ピネン重合体等のテルペン樹脂、Ｃ５石油樹脂、水添石油樹脂等の脂肪族系石油樹脂等があげられる。とくに脂肪族系石油樹脂を使用するのが好ましい。
【００２２】
離型層におけるポリスチレン系熱可塑性エラストマーと該ポリスチレン系熱可塑性エラストマーのゴム相とのみ相溶する熱可塑性樹脂との配合比率は、重量比で６０：４０〜１０：９０が好ましい。熱可塑性樹脂の比率が前記範囲より少ないと、ポリスチレン系熱可塑性エラストマーのゴム相の可塑化が充分に行なわれず、所望の効果が奏されない傾向があり、一方前記範囲より多いと、ゴム相の柔軟性が失われ、インク落ちが発生する傾向がある。
【００２３】
離型層には、前記成分に加え、必要に応じカーボンブラック等の着色剤等を配合してもよい。
【００２４】
離型層は、前記成分の溶剤溶液または分散液を支持体上に塗布、乾燥することによって形成できる。離型層の塗布量（乾燥後塗布量、以下同様）は０．５〜２．０ｇ／ｍ2程度が適当である。
【００２５】
着色インク層は、着色剤とワックスおよび／または樹脂を主成分とするビヒクルからなる。着色剤としては、従来より公知のカーボンブラック、その他無機顔料、有機顔料、染料等が使用できる。ワックスとしては、一般に熱転写記録媒体に用いられるものがとくに制限なく使用できるが、印字の耐擦性を考慮するばあい針入度が２以下のワックス、たとえばカルナバワックス、キャンデリラワックス等が好ましい。樹脂としては、ポリアミド樹脂、ポリエステル樹脂、ポリウレタン樹脂、セルロース系樹脂、石油樹脂、エチレン−酢酸ビニル共重合体、エチレン−エチルアクリレート共重合体などが用いられる。着色インク層の塗布量は０．５〜２．５ｇ／ｍ2程度が適当である。
【００２６】
本発明においては、前記着色インク層の上に汚れ防止のためのオーバーコート層を設けてもよい。
【００２７】
つぎに実施例をあげて本発明を説明する。
【００２８】
実施例１〜５および比較例１〜３
表１に示される材料を混合し、アトライターにて分散し、離型層用塗工液を調製した。
【００２９】
【表１】
0003748706.tif 000002
【００３０】
前記離型層用塗工液を、背面側にシリコーン樹脂系耐熱滑性層を設けた厚さ４．５μｍのポリエチレンテレフタレートフィルムの表面側にバーコーターで塗布、乾燥して、塗布量１．０ｇ／ｍ2の離型層を形成した。
【００３１】
この離型層上につぎの処方の着色インク層用塗工液をバーコーターで塗布、乾燥して塗布量の２．０ｇ／ｍ2の着色インク層を形成し、熱転写記録媒体をえた。
【００３２】
0003748706.tif 000003
【００３３】
以上作製した８種の熱転写記録媒体を用い、バーコードプリンターにて下記印字条件下にバーコードを印字し、印字の鮮明度、耐擦性、印字の際の剥離音、インク落ちを評価した。結果を表２に示す。
【００３４】
＜印字条件＞
バーコードプリンター：アンリツ（株）製ＫＭ−７０６
ドット密度：３００ドット／インチ
印字速度：８インチ／秒
被転写体：ミラーコート紙（リンテック（株）製）
【００３５】
＜印字の鮮明度＞
印字を目視により観察し、つぎの基準にしたがって鮮明度（シャープ性）を評価した。
○……印字にボイド・カスレがなく、またエッジシャープネスが優れる。
△……印字にボイド・カスレはないが、エッジシャープネスが劣る。
×……印字にボイド・カスレがあり、かつエッジシャープネスも劣る。
【００３６】
＜耐擦性＞
摩擦試験機としてクロックメーター（アトラス・エレクトリック・デバイス社製）を用い、印字を、綿布に１ｋｇ／ｃｍ2の荷重をかけ５０往復こすり、綿布の汚れを下記基準にしたがって評価した。
○……綿布が全く汚れない。
△……綿布が若干汚れる。
×……綿布が汚れる。
【００３７】
＜剥離音＞
印字の際に発生する音を（株）三商製騒音測定器、ＳＯＵＮＤ  ＬＥＶＥＬＭＥＴＥＲ  ＳＵＮ−１３５０で測定し、つぎの基準にしたがって評価した。
○……８０ｄＢ未満
△……８０ｄＢ以上、１００ｄＢ未満
×……１００ｄＢ以上
【００３８】
＜インク落ち＞
各熱転写記録媒体を手でもんで、インクの脱落の程度をつぎの基準で評価した。
○……手にインクがつかない。
△……手にインクが若干付着する。
×……インクのほとんどが脱落する。
【００３９】
【表２】
0003748706.tif 000004
【００４０】
【発明の効果】
本発明の熱転写記録媒体によるときは、印字の際にインク落ちがなく、剥離音が小さく、かつ鮮明で耐擦性の良好な印字記録がえられる。